(57)【要約】生体試料を含む有機材料の導電性固定のための組成物及び方法が開示されている。本明細書に記載されている組成物及び方法は、電子顕微鏡内での電子ビームと試料の相互作用によって引き起こされる帯電及び試料の損傷の問題に対処することができる。【特許請求の範囲】
【請求項１】
微量分析用の生体試料を作製する方法であって、
（ｉ）前記生体試料を、前記生体試料へのリチウム塩の浸透を可能にするのに有効な条件下で、前記リチウム塩を含む凍結置換溶液と接触させること、
（ｉｉ）前記生体試料への重合可能樹脂の浸透を可能にするのに有効な条件下で、前記生体試料を前記第１の重合可能樹脂と接触させること、
（ｉｉｉ）前記生体試料を一定量の第２の重合可能樹脂に配置すること、及び
（ｉｖ）前記このように作製された前記生体試料を、前記第１の重合可能樹脂と前記第２の重合可能樹脂を硬化させるのに有効な温度に加熱して、それにより三次元の導電性試料ブロックを形成すること、
を含む、前記方法。
【請求項２】
ステップ（ｉ）の前に前記生体試料を固定液と接触させることをさらに含む、請求項１に記載の方法。
【請求項３】
前記固定液がアルデヒドを含む、請求項２に記載の方法。
【請求項４】
前記アルデヒドが、ホルムアルデヒド、パラホルムアルデヒド、グルタルアルデヒド、またはそれらの組み合わせを含む、請求項３に記載の方法。
【請求項５】
前記固定液が、前記固定液の総重量に基づいて、２重量％〜８重量％のアルデヒドを含む水溶液を含む、請求項３〜４のいずれかに記載の方法。
【請求項６】
前記固定液が、１重量％〜３重量％のグルタルアルデヒド及び１重量％〜３重量％のパラホルムアルデヒドを含む水溶液を含む、請求項５に記載の方法。
【請求項７】
前記水溶液が、ハンクス平衡塩類溶液などの生理学的緩衝液を含む、請求項５〜６のいずれかに記載の方法。
【請求項８】
前記リチウム塩が、２０℃で少なくとも１０ｇ／１００ｍＬの水への溶解度を示す、請求項１〜７のいずれかに記載の方法。
【請求項９】
前記リチウム塩が、トリフルオロメタンスルホン酸リチウム、炭酸リチウム、水酸化リチウム、塩化リチウム、臭化リチウム、クエン酸リチウム、硝酸リチウム、安息香酸リチウム、ギ酸リチウム、及びそれらの組み合わせから選択される、請求項１〜８のいずれかに記載の方法。
【請求項１０】
前記リチウム塩が、トリフルオロメタンスルホン酸リチウムを含む、請求項９に記載の方法。
【請求項１１】
前記リチウム塩が、前記凍結置換溶液の０．１重量％〜１０重量％、例えば、前記凍結置換溶液の０．５重量％〜４重量％または前記凍結置換溶液の２重量％〜３重量％を構成する、請求項１〜１０のいずれかに記載の方法。
【請求項１２】
前記凍結置換溶液が、四酸化オスミウムなどの酸化固定液をさらに含む、請求項１〜１１のいずれかに記載の方法。
【請求項１３】
前記酸化固定液が、前記凍結置換溶液の２重量％〜３重量％など、前記凍結置換溶液の０．５重量％〜５重量％を構成する、請求項１２に記載の方法。
【請求項１４】
前記凍結置換溶液が、ウラン塩、鉛塩、またはそれらの組み合わせなどのネガティブ染色をさらに含む、請求項１〜１３のいずれかに記載の方法。
【請求項１５】
前記凍結置換溶液が、酢酸ウラニルなどのウラン塩をさらに含む、請求項１４に記載の方法。
【請求項１６】
前記凍結置換溶液が、クエン酸鉛などの鉛塩をさらに含む、請求項１４〜１５のいずれかに記載の方法。
【請求項１７】
前記ネガティブ染色が、前記凍結置換溶液の２重量％〜６重量％など、０．５重量％〜８重量％の前記凍結置換溶液を含む、請求項１４〜１６のいずれかに記載の方法。
【請求項１８】
前記凍結置換溶液が、前記凍結置換溶液の総重量に基づいて、３重量％〜５重量％の酢酸ウラニル及び０．１重量％〜１重量％のクエン酸鉛を含む、請求項１〜１７のいずれかに記載の方法。
【請求項１９】
前記凍結置換溶液が、タンニン酸などの媒染剤をさらに含む、請求項１〜１８のいずれかに記載の方法。
【請求項２０】
前記媒染剤が、前記凍結置換溶液の総重量に基づいて、０．０１重量％〜１重量％の前記凍結置換溶液を構成する、請求項１９に記載の方法。
【請求項２１】
前記凍結置換溶液が、前記凍結置換溶液の総重量に基づいて、０．１重量％〜２重量％のｐ−フェニレンジアミンなどのｐ−フェニレンジアミンをさらに含む、請求項１〜２０のいずれかに記載の方法。
【請求項２２】
前記凍結置換溶液が、前記凍結置換溶液の総重量に基づいて、０．５重量％〜６重量％の硝酸ランタンなどの硝酸ランタンをさらに含む、請求項１〜２１のいずれかに記載の方法。
【請求項２３】
接触ステップ（ｉ）が、
前記生体試料を前記凍結置換溶液に０℃未満の第１の温度で第１の期間浸すこと、及び
前記試料を前記凍結置換溶液に０℃を超える第２の温度で第２の期間浸すこと
を含む、請求項１〜２２のいずれかに記載の方法。
【請求項２４】
接触ステップ（ｉ）が、前記試料を０℃超の前記第２の温度で前記第２の期間前記凍結置換溶液に浸す前に、前記凍結置換溶液に生体試料を０℃未満の第３の温度で第３の期間浸すことをさらに含む、請求項２３に記載の方法。
【請求項２５】
接触ステップ（ｉ）が、前記生体試料を前記凍結置換溶液に０℃を超える第４の温度で第４の期間の間浸すことをさらに含む、請求項２４に記載の方法。
【請求項２６】
前記第１の温度が、約−７８℃などの−７０℃〜−８０℃である、請求項２３〜２５のいずれかに記載の方法。
【請求項２７】
前記第１の期間が８時間〜２４時間である、請求項２３〜２６のいずれかに記載の方法。
【請求項２８】
前記第２の温度が０℃〜１０℃である、請求項２３〜２７のいずれかに記載の方法。
【請求項２９】
前記第２の期間が８時間〜２４時間である、請求項２３〜２８のいずれかに記載の方法。
【請求項３０】
前記第３の温度が、約−２０℃など、−１０℃〜−４０℃である、請求項２４〜２９のいずれかに記載の方法。
【請求項３１】
前記第２の期間が２時間〜１２時間である、請求項２４〜３０のいずれかに記載の方法。
【請求項３２】
前記第４の温度が、約２３℃などの１５℃〜３０℃である、請求項２５〜３１のいずれかに記載の方法。
【請求項３３】
前記第４の期間が２時間〜１２時間である、請求項２５〜３２のいずれかに記載の方法。
【請求項３４】
前記第１の重合可能樹脂がエポキシ樹脂を含む、請求項１〜３３のいずれかに記載の方法。
【請求項３５】
前記エポキシ樹脂がビスフェノールＡエピクロルヒドリンエポキシ樹脂を含む、請求項３４に記載の方法。
【請求項３６】
前記第２の重合可能樹脂がエポキシ樹脂を含む、請求項１〜３５のいずれかに記載の方法。
【請求項３７】
前記エポキシ樹脂がビスフェノールＡエピクロルヒドリンエポキシ樹脂を含む、請求項３６に記載の方法。
【請求項３８】
前記第２の重合可能樹脂が、２，４，６−トリス（ジメチルアミノメチル）フェノール（ＤＭＰ−３０）、ベンジルジメチルアミン（ＢＤＭＡ）、またはそれらの組み合わせなどの促進剤を含む、請求項１〜３７のいずれかに記載の方法。
【請求項３９】
ステップ（ｉｖ）が、前記そのように作製された生体試料を少なくとも４０℃、例えば４５℃〜８０℃、または５５℃〜７５℃の温度に加熱することを含む、請求項１〜３８のいずれかに記載の方法。
【請求項４０】
前記生体試料が組織試料を含む、請求項１〜３９のいずれかに記載の方法。
【請求項４１】
生体試料を画像化するための方法であって、
請求項１〜４０のいずれかに記載の方法を使用して、微量分析のために前記生体試料を作製し、それにより三次元導電性試料ブロックを形成すること、
三次元導電性試料ブロックを物理的に切断して、１つ以上の試料切片を取得すること、及び
電子顕微鏡により前記１つ以上の前記試料切片を画像化すること
を含む、前記方法。
【請求項４２】
前記三次元導電性試料ブロックを物理的に切断することは、前記三次元導電性試料ブロックをミクロトームすることを含む、請求項４１に記載の方法。
【請求項４３】
前記電子顕微鏡が走査型電子顕微鏡を含む、請求項４１〜４２のいずれかに記載の方法。
【請求項４４】
前記電子顕微鏡が透過型電子顕微鏡を含む、請求項４１〜４２のいずれかに記載の方法。
【請求項４５】
連続ブロック面走査電子顕微鏡（ＳＢＥＭ）のための方法であって、
請求項１〜４０のいずれかに記載の方法を使用して微量分析のための生体試料を作製し、それにより三次元導電性試料ブロックを形成すること、
三次元導電性試料ブロックをＳＥＭ顕微鏡に配置すること、及び
三次元導電性試料ブロックの様々な深さを連続的に画像化すること
を含む、前記方法。
【請求項４６】
異なる深さを連続的に画像化することは、異なるレベルに焦点を合わせることによって異なる深さを仮想的に画像化することを含む、請求項４５に記載の方法。
【請求項４７】
異なる深さを連続的に画像化することは、前記三次元導電性試料ブロックを物理的に切断することを含む、請求項４５に記載の方法。
【請求項４８】
前記三次元導電性試料ブロックを物理的に切断することは、ＳＢＥＭチャンバでダイヤモンドナイフを用いて自動化された切断をすることを含む、請求項４７に記載の方法。
【請求項４９】
微量分析用の生体試料の作製に使用するための凍結置換溶液であって、
前記凍結置換溶液の総重量に基づいた、０．１重量％〜１０重量％の前記リチウム塩、
前記凍結置換溶液の総重量に基づいた、０．５重量％〜５重量％の四酸化オスミウム、
前記凍結置換溶液の総重量に基づいた、０．５重量％〜８重量％の１つまたは複数のネガティブ染色であって、ウラン塩、鉛塩、またはそれらの組み合わせから選択される前記１つまたは複数のネガティブ染色、及び
６０％〜９８．９％のアセトン
を含む、前記凍結置換溶液。
【請求項５０】
前記リチウム塩が、２０℃で少なくとも１０ｇ／１００ｍＬの水への溶解度を示す、請求項４９に記載の溶液。
【請求項５１】
前記リチウム塩が、トリフルオロメタンスルホン酸リチウム、炭酸リチウム、水酸化リチウム、塩化リチウム、臭化リチウム、クエン酸リチウム、硝酸リチウム、安息香酸リチウム、ギ酸リチウム、及びそれらの組み合わせから選択される、請求項４９〜５０のいずれかに記載の溶液。
【請求項５２】
前記リチウム塩が、トリフルオロメタンスルホン酸リチウムを含む、請求項５１に記載の溶液。
【請求項５３】
前記リチウム塩が、前記凍結置換溶液の０．５重量％〜４重量％または前記凍結置換溶液の２重量％〜３重量％を構成する、請求項４９〜５２のいずれかに記載の溶液。
【請求項５４】
前記四酸化オスミウムが、前記凍結置換溶液の２重量％〜３重量％を構成する、請求項４９〜５３のいずれかに記載の溶液。
【請求項５５】
前記１つまたは複数のネガティブ染色が、酢酸ウラニルなどのウラン塩を含む、請求項４９〜５４のいずれかに記載の溶液。
【請求項５６】
前記１つまたは複数のネガティブ染色が、クエン酸鉛などの鉛塩を含む、請求項４９〜５５のいずれかに記載の溶液。
【請求項５７】
前記ネガティブ染色が、前記凍結置換溶液の２重量％〜６重量％を構成する、請求項４９〜５６のいずれかに記載の溶液。
【請求項５８】
前記凍結置換溶液が、前記凍結置換溶液の総重量に基づいて、３重量％〜５重量％の酢酸ウラニル及び０．１重量％〜１重量％のクエン酸鉛を含む、請求項４９〜５７のいずれかに記載の溶液。
【請求項５９】
前記凍結置換溶液がタンニン酸などの媒染剤をさらに含む、請求項４９〜５８のいずれかに記載の溶液。
【請求項６０】
前記媒染剤が、前記凍結置換溶液の総重量に基づいて、０．０１重量％〜１重量％の前記凍結置換溶液を構成する、請求項５９に記載の溶液。
【請求項６１】
前記凍結置換溶液が、前記凍結置換溶液の総重量に基づいて、０．１重量％〜２重量％のｐ−フェニレンジアミンなどのｐ−フェニレンジアミンをさらに含む、請求項４９〜６０のいずれかに記載の溶液。
【請求項６２】
前記凍結置換溶液が、前記凍結置換溶液の総重量に基づいて、０．５重量％〜６重量％の硝酸ランタンなどの硝酸ランタンをさらに含む、請求項４９〜６１のいずれかに記載の溶液。
【発明の詳細な説明】
【技術分野】
【０００１】
関連出願の相互参照
本願は、２０１８年１月１０日出願の米国仮出願第６２／６１５，８１１号及び２０１８年１月１０日出願の米国仮出願第６２／６１５，８６６号の利益を主張するものであり、これらは各々、参照によりその全体が本明細書に組み込まれる。
【０００２】
本願は、一般に電子顕微鏡で使用するための方法と組成物、特に生体試料の画像化に関連する一般的な問題を軽減するための方法と組成物に関する。
【背景技術】
【０００３】
電子顕微鏡法は、細胞や組織などの生体試料、高分子樹脂試料、及び無機物質などの結晶試料の超微細構造を調査するために有利に使用できる。２つのタイプの電子顕微鏡が知られている。走査型電子顕微鏡（以下、時にＳＥＭと呼ばれる）と透過型電子顕微鏡（以下、時にＴＥＭと呼ばれる）である。
【０００４】
電子顕微鏡のカラムでは、入射電子は加速されて、例えばエポキシ樹脂包埋の試料に入る（図１を参照）。樹脂に包埋された試料の内部に含まれる加速された電子と原子の間の相互作用の数により、電子の弾性散乱と非弾性散乱が生じる（電子相互作用量と知られている。図１を参照）。生成された多数の信号（つまり、二次電子、後方散乱電子、陰極線ルミネセンス、オージェ電子、特性Ｘ線、及び制動放射Ｘ線）を使用して、細胞や組織オルガネラの超微細な機構の高分解能電子顕微鏡の画像化を行うことができる。
【０００５】
非導電性試料の画像化には関連する多くの問題がある。図２に示すように、帯電により、生体試料などの導電性の低い画像化試料が厄介なものとなる可能性がある。帯電は、試料の電子の蓄積とそれらの制御されない放電によって生成される。これにより、特に二次電子画像で、不要なアーチファクトが発生する可能性がある。入射電子の数が標本から出る電子の数よりも多い場合、ビームが試料に当たる箇所で負の電荷が蓄積する。この現象は帯電と呼ばれ、異常なコントラストや画像の変形やシフトなど、ある範囲の異常な影響を引き起こす。時に、帯電した領域から突然電子が放出されると、画面に明るいフラッシュが発生することがある。これらは、標本の均一な画像を取り込めないようにし、小さな標本が取り付けスタブから移動するほど激しいことさえもある。
【０００６】
また、標本に電子ビームを照射すると、熱の形での試料に対するビームエネルギーの喪失を生じる可能性がある。ｋＶが高くなると、照射点の温度が高くなり、ポリマーやタンパク質などの脆い試料に損傷（例えば溶解）が生じ、ワックスやその他の試料成分が蒸発する可能性がある。これは試料を台無しにする可能性がある（ＳＥＭチャンバを汚染するだけでなく）。解決策は、ビームエネルギーを下げること、時には数ｋＶまで下げることである。また、同じビームエネルギーで試料により大きな大きさのスポットを生成するため、作動距離を長くすることも有用であるが、これには分解能が低下するという欠点がある。
【０００７】
高分解能の顕微鏡法を利用するには、生命科学で、電子顕微鏡での電子ビームと試料の相互作用によって引き起こされる帯電と試料の損傷を克服する、より優れた試料作製のワークフローと試薬が必要である。
【発明の概要】
【０００８】
微量分析（例えば、電子顕微鏡による画像化）のために生体試料を作製する方法が開示されている。この方法は、（ｉ）生体試料へのリチウム塩の浸透を可能にするのに有効な条件下で、生体試料を、リチウム塩を含む凍結置換溶液と接触させること、（ｉｉ）生体試料への重合可能樹脂の浸透を可能にするのに有効な条件下で生体試料を第１の重合可能樹脂と接触させること、（ｉｉｉ）生体試料を一定量の第２の重合可能樹脂に配置すること、及び（ｉｖ）このように作製された生体試料を、第１の重合可能樹脂と第２の重合可能樹脂を硬化させるのに有効な温度に加熱して、それにより三次元導電性試料ブロックを形成することを含むことができる。
【０００９】
リチウム塩は、２０℃で少なくとも１０ｇ／１００ｍＬの水への溶解度を示すことができる。リチウム塩は、例えば、トリフルオロメタンスルホン酸リチウム、炭酸リチウム、水酸化リチウム、塩化リチウム、臭化リチウム、クエン酸リチウム、硝酸リチウム、安息香酸リチウム、ギ酸リチウム、またはそれらの組み合わせを含むことができる。特定の実施形態では、リチウム塩は、トリフルオロメタンスルホン酸リチウムを含むことができる。リチウム塩は、凍結置換溶液の総重量に基づいて、凍結置換溶液の０．１重量％〜１０重量％（例えば、０．５重量％〜４重量％または２重量％〜３重量％）を構成することができる。
【００１０】
いくつかの実施形態では、方法は、ステップ（ｉ）の前に生体試料を固定液と接触させることをさらに含むことができる。固定液は、アルデヒド（例えば、ホルムアルデヒド、パラホルムアルデヒド、グルタルアルデヒド、またはそれらの組み合わせ）を含むことができる。いくつかの実施形態では、固定液は、固定液の総重量に基づいて、２重量％〜８重量％のアルデヒドを含む水溶液を含むことができる。特定の実施形態では、固定液は、１重量％〜３重量％のグルタルアルデヒド及び１重量％〜３重量％のパラホルムアルデヒドを含む水溶液を含む。水溶液は、ハンクス平衡塩類溶液などの生理学的緩衝液を含むことができる。
【００１１】
いくつかの実施形態では、凍結置換溶液は、四酸化オスミウムなどの酸化固定液をさらに含むことができる。酸化固定液は、凍結置換溶液の２重量％〜３重量％など、凍結置換溶液の０．５重量％〜５重量％を構成することができる。
【００１２】
いくつかの実施形態では、凍結置換溶液は、ウラン塩、鉛塩、またはそれらの組み合わせなどのネガティブ染色をさらに含むことができる。ネガティブ染色は、凍結置換溶液の０．５重量％〜８重量％、例えば凍結置換溶液の２重量％〜６重量％を構成することができる。場合によっては、凍結置換溶液は、酢酸ウラニルなどのウラン塩をさらに含むことができる。場合によっては、凍結置換溶液は、クエン酸鉛などの鉛塩をさらに含むことができる。特定の実施形態では、凍結置換溶液は、凍結置換溶液の総重量に基づいて、酢酸ウラニルの３重量％〜５重量％、クエン酸鉛の０．１重量％〜１重量％を構成することができる。
【００１３】
いくつかの実施形態では、凍結置換溶液は、タンニン酸などの媒染剤をさらに含むことができる。媒染剤は、凍結置換溶液の総重量に基づいて、凍結置換溶液の０．０１重量％〜１重量％を構成することができる。
【００１４】
いくつかの実施形態では、凍結置換溶液は、凍結置換溶液の総重量に基づいて、０．１重量％〜２重量％のｐ−フェニレンジアミンなどのｐ−フェニレンジアミンをさらに含むことができる。
【００１５】
いくつかの実施形態では、凍結置換溶液は、凍結置換溶液の総重量に基づいて、０．５重量％〜６重量％のランタン塩（例えば、硝酸ランタン）などのランタン塩（例えば、硝酸ランタン）をさらに含むことができる。
【００１６】
いくつかの実施形態では、接触ステップ（ｉ）は、生体試料を凍結置換溶液に、０℃未満の第１の温度で第１の期間浸すこと、及び試料を凍結置換溶液に０℃超の第２の温度で第２の期間浸すことを含むことができる。第１の温度は、−７０℃〜−８０℃、例えば約−７８℃にすることができる。第１の期間は８時間〜２４時間にすることができる。第２の温度は０℃〜１０℃にすることができる。第２の期間は８時間〜２４時間にすることができる。
【００１７】
いくつかの実施形態では、接触ステップ（ｉ）は、０℃を超える第２の温度で第２の期間凍結置換溶液に試料を浸す前に、生体試料を凍結置換溶液に０℃未満の第３の温度で第３の期間浸すことをさらに含むことができる。第３の温度は、−１０℃〜−４０℃、例えば約−２０℃にすることができる。第３の期間は２時間〜１２時間にすることができる。
【００１８】
いくつかの実施形態では、接触ステップ（ｉ）は、生体試料を凍結置換溶液に０℃を超える第４の温度で第４の期間浸すことをさらに含む。第４の温度は、１５℃〜３０℃、例えば約２３℃にすることができる。第４の期間は２時間〜１２時間にすることができる。
【００１９】
第１の重合可能樹脂は、ビスフェノールＡ−エピクロルヒドリンエポキシ樹脂などのエポキシ樹脂（例えば、水溶性エポキシ樹脂）を含むことができる。
【００２０】
第２の重合可能樹脂は、ビスフェノールＡ−エピクロルヒドリンエポキシ樹脂などのエポキシ樹脂（例えば、水溶性エポキシ樹脂）を含むことができる。いくつかの実施形態では、第２の重合可能樹脂は、２，４，６−トリス（ジメチルアミノメチル）フェノール（ＤＭＰ−３０）、ベンジルジメチルアミン（ＢＤＭＡ）、またはそれらの組み合わせなどの促進剤をさらに含むことができる。
【００２１】
ステップ（ｉｖ）は、そのように作製された生体試料を少なくとも４０℃、例えば４５℃〜８０℃、または５５℃〜７５℃の温度に加熱することを含むことができる。
【００２２】
細胞や組織などの生体試料を画像化する方法も提供される。この方法は、本明細書に記載されている方法を使用して微量分析のために生体試料を作製し、それにより三次元導電性試料ブロックを形成すること、三次元導電性試料ブロックを物理的に切断して、１つ以上の試料切片を取得すること、及び電子顕微鏡による１つ以上の試料切片を画像化することを含むことができる。三次元導電性試料ブロックを物理的に切断することは、例えば、三次元導電性試料ブロックをミクロトームすることを含み得る。電子顕微鏡法は、走査型電子顕微鏡法または透過型電子顕微鏡法を含み得る。
【００２３】
さらに提供されているのは、連続ブロック面走査電子顕微鏡（ＳＢＥＭ）の方法である。これらの方法は、本明細書に記載されている方法を使用して微量分析のために生体試料を作製し、それにより三次元導電性試料ブロックを形成すること、三次元導電性試料ブロックをＳＥＭ顕微鏡に配置すること、及び三次元導電性試料ブロックの異なる深さを連続的に画像化することを含むことができる。
【００２４】
いくつかの実施形態では、連続的に画像化する異なる深さは、実質的に異なるレベルの焦点を合わせることによって、異なる深さを画像化することを含むことができる。他の実施形態では、異なる深さを連続的に画像化することは、三次元導電性試料ブロックを物理的に切断することを含み得る。特定の実施形態では、三次元導電性試料ブロックを物理的に切断することは、ＳＢＥＭチャンバでダイヤモンドナイフを用いて、自動化された切断をすることを含むことができる。
【００２５】
また、微量分析用の生体試料の作製に使用する凍結置換溶液も提供される。凍結置換溶液は、凍結置換溶液の総重量に基づいて、０．１重量％〜１０重量％のリチウム塩と；凍結置換溶液の総重量に基づいて、０．５重量％〜５重量％の四酸化オスミウムと；凍結置換溶液の総重量に基づいて、０．５重量％〜８重量％の１つまたは複数のネガティブ染色と、この場合１つまたは複数のネガティブ染色は、ウラン塩、鉛塩、またはそれらの組み合わせから選択される；６０％〜９８．９％のアセトンとを含むことができる。特定の実施形態では、凍結置換溶液は、実質的に無水であり得る（例えば、凍結置換は、凍結置換溶液の総重量に基づいて、１重量％未満、０．５重量％未満、０．２５重量％未満、０．１重量％未満、０．０５重量％未満、０．０２５重量％未満、または０．０１重量％未満の水を含み得る）。
【００２６】
リチウム塩は、２０℃で少なくとも１０ｇ／１００ｍＬの水への溶解度を示すことができる。リチウム塩は、例えば、トリフルオロメタンスルホン酸リチウム、炭酸リチウム、水酸化リチウム、塩化リチウム、臭化リチウム、クエン酸リチウム、硝酸リチウム、安息香酸リチウム、ギ酸リチウム、及びそれらの組み合わせを含み得る。特定の実施形態では、リチウム塩は、トリフルオロメタンスルホン酸リチウムを含むことができる。いくつかの実施形態では、リチウム塩は、凍結置換溶液の総重量に基づいて、凍結置換溶液の０．５重量％〜４重量％、または２重量％〜３重量％を構成することができる。
【００２７】
いくつかの実施形態では、四酸化オスミウムは、凍結置換溶液の２重量％〜３重量％を構成することができる。
【００２８】
いくつかの実施形態では、１つまたは複数のネガティブ染色は、酢酸ウラニルなどのウラン塩を含む。いくつかの実施形態では、１つまたは複数のネガティブ染色は、クエン酸鉛などの鉛塩を含む。いくつかの実施形態では、ネガティブ染色は、凍結置換溶液の２重量％〜６重量％を構成することができる。特定の実施形態では、凍結置換溶液は、凍結置換溶液の総重量に基づいて、酢酸ウラニルの３重量％〜５重量％、及びクエン酸鉛の０．１重量％〜１重量％を構成することができる。
【００２９】
いくつかの場合において、凍結置換溶液は、タンニン酸などの媒染剤をさらに含むことができる。媒染剤は、凍結置換溶液の総重量に基づいて、凍結置換溶液の０．０１重量％〜１重量％を構成することができる。
【００３０】
いくつかの場合において、凍結置換溶液は、凍結置換溶液の総重量に基づいて、０．１重量％〜２重量％のｐ−フェニレンジアミンなどのｐ−フェニレンジアミンをさらに含むことができる。
【００３１】
いくつかの実施形態では、凍結置換溶液は、凍結置換溶液の総重量に基づいて、０．５重量％〜６重量％のランタン塩（例えば、硝酸ランタン）などのランタン塩（例えば、硝酸ランタン）をさらに含むことができる。
【図面の簡単な説明】
【００３２】
【図１】エポキシ樹脂包埋試料内の電子相互作用量を示す概略図である。
【図２】帯電しているアーチファクトを含むＳＥＭ顕微鏡写真である。帯電（顕微鏡写真で垂直に走る暗い線として見える）は、電子ビームを照射された試料に負の電荷が蓄積することによって引き起こされる。帯電は一般に、画像化されている試料の導電性が低い場合に発生する。
【図３】図３Ａは、ろ過された固定液／導電性凍結置換溶液で浸透されていないエポキシ包埋脊髄組織の顕微鏡写真を示しており、図３Ｂは、ろ過された固定液／導電性凍結置換溶液で浸透させたエポキシ包埋脊髄組織の顕微鏡写真を示している。
【図４】ろ過された固定液／導電性凍結置換溶液で浸透させたエポキシ包埋脊髄組織の広帯域誘電分光法を示している。
【図５】５０ｎｍの間隔のろ過された固定液／導電性凍結置換溶液で浸透させた切断されたエポキシ包埋脊髄組織の六千一九（６，１０９）の連続画像を示している（画像の大きさ：１０２４×１０２４、ピクセルサイズ：０．１８４７３１μｍ）。６，１０９枚の連続画像は、カダヤシの１４番目の脊髄腹側根（実施例１のベンチマークに使用されたモデルシステム）に相当する。
【図６】図６Ａ〜図６Ｂは、ろ過された固定液／導電性凍結置換溶液の３％乾燥トリフルオロメタンスルホン酸リチウムから生じる安定性を示す。図６Ａは、ろ過された固定液／導電性凍結置換溶液の３％乾燥トリフルオロメタンスルホン酸リチウムを用いて作製した試料を使用して収集した画像データを示している。一方で、図６Ｂは、ろ過された固定液／導電性凍結置換溶液なしで作製された試料を使用して収集された画像データを示している。ろ過された固定液／導電性凍結置換溶液にリチウム塩を含めることは、図６Ｂに示す著しく無秩序な再構成と比較して、滑らかでリアルな３Ｄ再構成（６Ａに示す）を生じる完全に整列した画像データを生成する。図６Ｂの鋸歯状の表面の外観は、不安定性の結果である。
【発明を実施するための形態】
【００３３】
本明細書に記載されているのは、生体試料（例えば、組織試料及び細胞）を含む有機材料の導電性固定のための組成物及び方法である。以下で論じるように、これらの組成物及び方法は、電子顕微鏡内での電子ビームと試料の相互作用によって引き起こされる帯電及び試料の損傷の問題に対処することができる。
【００３４】
例えば、開示されているのは、微量分析（例えば、電子顕微鏡による画像化）のために生体試料を作製する方法である。この方法は、（ｉ）生体試料へのリチウム塩の浸透を可能にするのに有効な条件下で、生体試料を、リチウム塩を含む凍結置換溶液と接触させること、（ｉｉ）生体試料への重合可能樹脂の浸透を可能にするのに有効な条件下で生体試料を第１の重合可能樹脂と接触させること、（ｉｉｉ）生体試料を一定量の第２の重合可能樹脂に配置すること、及び（ｉｖ）このように作製された生体試料を、第１の重合可能樹脂と第２の重合可能樹脂を硬化させるのに有効な温度に加熱して、それにより三次元の導電性試料ブロックを形成することを含むことができる。
【００３５】
リチウム塩は、２０℃で少なくとも１０ｇ／１００ｍＬの水への溶解度を示すことができる（例えば、２０℃での少なくとも５０ｇ／１００ｍＬの水への溶解度、または２０℃での少なくとも１００ｇ／１００ｍＬでの水への溶解度）。リチウム塩は、アセトンと水の両方に適切に溶解する任意の適切なリチウム塩を含むことができる。適切なリチウム塩の例としては、例えば、トリフルオロメタンスルホン酸リチウム、炭酸リチウム、水酸化リチウム、塩化リチウム、臭化リチウム、クエン酸リチウム、硝酸リチウム、安息香酸リチウム、ギ酸リチウム、及びそれらの組み合わせが挙げられる。特定の実施形態では、リチウム塩は、トリフルオロメタンスルホン酸リチウム（リチウムトリフレートとも呼ばれる）を含むことができる。
【００３６】
いくつかの実施形態では、凍結置換溶液は、凍結置換溶液の総重量に基づいて、少なくとも０．１重量％（例えば、少なくとも０．５重量％、少なくとも１重量％、少なくとも１．５重量％、少なくとも２重量％、少なくとも２．５重量％、少なくとも３重量％、少なくとも３．５重量％、少なくとも４重量％、少なくとも４．５重量％、少なくとも５重量％、少なくとも５．５重量％、少なくとも６重量％、少なくとも６．５重量％、少なくとも７重量％、少なくとも７．５重量％、少なくとも８重量％、少なくとも８．５重量％、少なくとも９重量％、または少なくとも９．５重量％）のリチウム塩を含むことができる。いくつかの実施形態では、凍結置換溶液は、凍結置換溶液の総重量に基づいて、１０重量％以下（例えば、９．５重量％以下、９重量％以下、８．５重量％以下、８重量％以下、７．５重量％以下、７重量％以下、６．５重量％以下、６重量％以下、５．５重量％以下、５重量％以下、４．５重量％以下、４重量％以下、３．５重量％以下、３重量％以下、２．５重量％以下、２重量％以下、１．５重量％以下、１重量％以下、または０．５重量％以下）のリチウム塩を含むことができる。
【００３７】
リチウム塩は、上記の最小値のいずれかから上記の最大値のいずれかまでの範囲の量で凍結置換溶液に存在することができる。例えば、いくつかの実施形態では、リチウム塩は、凍結置換溶液の総重量に基づいて、凍結置換溶液の０．１重量％〜１０重量％（例えば、０．５重量％〜４重量％、または２重量％〜３重量％）を構成することができる。
【００３８】
生体試料は、任意のタイプの生体試料であり得る。生体試料は、原核生物起源または真核生物起源であり得る。例えば、生体試料は、細菌、真菌、原生動物、昆虫、魚、鳥、爬虫類、哺乳動物（例えば、マウス、ラット、ウシ、イヌ、ロバ、モルモット、ウサギなど）、または霊長類（例えば、チンパンジー、またはヒト）などの生物学的対象に由来し得る。生体試料は、様々な方法によって生物学的対象から得られる、または由来し得る。例えば、生体試料は、哺乳動物（例えば、ヒト）から単離された組織または細胞、または生体試料の切片（例えば、臓器または組織の切片部分）を含み得る。いくつかの例では、生体試料は、神経細胞、胚細胞、血液細胞、皮膚細胞、心臓細胞、肝細胞、骨細胞、内皮細胞、または膵臓の細胞を含み得る。生体試料の他の非限定的な例には、皮膚、心組織、肺組織、腎組織、骨髄、骨、乳房組織、膵臓組織、肝組織、筋肉組織、平滑筋組織、膀胱組織、胆嚢組織、結腸組織、腸組織、脳組織、前立腺組織、食道組織、甲状腺組織、脊髄、及び歯が含まれる。一例では、生体試料は固形の腫瘍を含むことができる。別の例では、生体試料は、生体材料と組織（例えば、医療用インプラントまたはデバイスの一部、及びインプラントまたはデバイスと接触する組織）との間のインターフェースを含むことができる。
【００３９】
いくつかの実施形態では、方法は、ステップ（ｉ）の前に生体試料を固定液と接触させることをさらに含むことができる。固定液は、アルデヒド（例えば、ホルムアルデヒド、パラホルムアルデヒド、グルタルアルデヒド、またはそれらの組み合わせ）を含むことができる。いくつかの実施形態では、固定液は、固定液の総重量に基づいて、２重量％〜８重量％のアルデヒド（例えば、２重量％〜６重量％のアルデヒド）を含む水溶液を含むことができる。
【００４０】
いくつかの実施形態では、固定は、２つ以上のアルデヒドの混合物（例えば、グルタルアルデヒドとパラホルムアルデヒドの混合物）を含むことができる。特定の実施形態では、固定液は、１重量％〜３重量％のグルタルアルデヒド及び１重量％〜３重量％のパラホルムアルデヒドを含む水溶液を含む。
【００４１】
水溶液は生理学的緩衝液を含むことができる。「生理学的緩衝液」という語句は、生理学的条件である緩衝液を指す。生理学的緩衝液の例としては、リン酸緩衝生理食塩水（ＰＢＳ）、ハンクス平衡塩溶液（ＨＢＢＳ）、リンゲル液、及びダルベッコ改変イーグル培地（ＤＭＥＭ）を含むが、これらに限定されない。
【００４２】
いくつかの実施形態では、凍結置換溶液は、四酸化オスミウムなどの酸化固定液をさらに含むことができる。酸化固定液は、凍結置換溶液の２重量％〜３重量％など、凍結置換溶液の０．５重量％〜５重量％を構成することができる。
【００４３】
いくつかの実施形態では、凍結置換溶液は、ウラン塩、鉛塩、またはそれらの組み合わせなどのネガティブ染色をさらに含むことができる。ネガティブ染色は、凍結置換溶液の０．５重量％〜８重量％、例えば凍結置換溶液の２重量％〜６重量％を構成することができる。場合によっては、凍結置換溶液は、酢酸ウラニルなどのウラン塩をさらに含むことができる。場合によっては、凍結置換溶液は、クエン酸鉛などの鉛塩をさらに含むことができる。特定の実施形態では、凍結置換溶液は、凍結置換溶液の総重量に基づいて、酢酸ウラニルを３重量％〜５重量％、クエン酸鉛を０．１重量％〜１重量％含むことができる。
【００４４】
いくつかの実施形態では、凍結置換溶液は、タンニン酸などの媒染剤をさらに含むことができる。媒染剤は、凍結置換溶液の総重量に基づいて、凍結置換溶液の０．０１重量％〜１重量％を構成することができる。
【００４５】
いくつかの実施形態では、凍結置換溶液は、凍結置換溶液の総重量に基づいて、０．１重量％〜２重量％のｐ−フェニレンジアミンなどのｐ−フェニレンジアミンをさらに含むことができる。
【００４６】
いくつかの実施形態では、凍結置換溶液は、凍結置換溶液の総重量に基づいて、０．５重量％〜６重量％のランタン塩（例えば、硝酸ランタン）などのランタン塩（例えば、硝酸ランタン）をさらに含むことができる。
【００４７】
いくつかの実施形態では、接触ステップ（ｉ）は、生体試料を凍結置換溶液に、０℃未満の第１の温度で第１の期間浸すこと、及び試料を凍結置換溶液に０℃超の第２の温度で第２の期間浸すことを含むことができる。第１の温度は、−７０℃〜−８０℃、例えば約−７８℃にすることができる。第１の期間は８時間〜２４時間にすることができる。第２の温度は０℃〜１０℃にすることができる。第２の期間は８時間〜２４時間にすることができる。
【００４８】
いくつかの実施形態では、接触ステップ（ｉ）は、０℃を超える第２の温度で第２の期間凍結置換溶液に試料を浸す前に、生体試料を凍結置換溶液に０℃未満の第３の温度で第３の期間浸すことをさらに含むことができる。第３の温度は、−１０℃〜−４０℃、例えば約−２０℃にすることができる。第３の期間は２時間〜１２時間にすることができる。
【００４９】
いくつかの実施形態では、接触ステップ（ｉ）は、生体試料を凍結置換溶液に０℃を超える第４の温度で第４の期間浸すことをさらに含む。第４の温度は、１５℃〜３０℃、例えば約２３℃にすることができる。第４の期間は２時間〜１２時間にすることができる。
【００５０】
第１の重合可能樹脂と第２の重合可能樹脂は、それぞれ独立して、電子顕微鏡による分析用の試料（例えば、細胞や組織などの生体試料）の包埋に使用することが公知の任意の樹脂であり得る。場合によっては、第１の重合可能樹脂及び第２の重合可能樹脂は、それぞれ独立して、エポキシ樹脂（例えば、水溶性エポキシ樹脂）を含むことができる。
【００５１】
「エポキシ樹脂」という用語は、重合を経ることができる１つ以上のオキシラン環を有する任意の材料または化合物を含むことを意味する。したがって、この用語は、エポキシ含有モノマー、エポキシ含有オリゴマー、及びエポキシ含有架橋剤を包含する。単数形の用語は、複数形の用語を含むことを意図している。オリゴマー及び多官能性エポキシ材料もエポキシ樹脂として使用できる。
【００５２】
エポキシ樹脂は、少なくとも１つのオキシラン環を有する有機化合物を含むことができる。オキシラン環は次の式で示される。
【化１】
2021510418.tif 000002
開環のメカニズムによって重合可能である。「エポキシド」とも呼ばれるそのようなエポキシ樹脂は、モノマーのエポキシ化合物及びポリマー型のエポキシドを含み、脂肪族、脂環式、芳香族または複素環式であり得る。これらの材料は一般に、平均して、分子あたり少なくとも１つの重合可能なエポキシ基、または典型的には分子あたり少なくとも約１．５、さらには少なくとも約２つの重合可能なエポキシ基を有する。高分子重合性エポキシ材料には、末端エポキシ基を備える線状ポリマー（例えば、ポリオキシアルキレングリコールのジグリシジルエーテル）、骨格（主鎖）オキシランユニットを備えるポリマー（例えば、ポリブタジエンポリエポキシド）、及びペンダントエポキシ基を備えるポリマー（例えば、グリシジルメタクリレートポリマーまたはコポリマー）を含む。
【００５３】
エポキシ樹脂は単一の化合物であるか、それらは分子あたり１つ、２つ、またはそれより多いエポキシ基を含む異なるエポキシ材料の混合物であることができる。分子あたりのエポキシ基の「平均」数は、エポキシ材料の中のエポキシ基の総数を、存在するエポキシ含有分子の総数で割ることによって判定される。
【００５４】
エポキシ樹脂は、低分子量のモノマー材料から高分子量のポリマーまで多様であり得、これらは主鎖及び置換基（またはペンダント）基の性質が大きく異なり得る。例えば、主鎖は任意の種類であり得、その置換基は、室温で望まれるカチオン光硬化プロセスを実質的に妨害せず、電子顕微鏡によるその後の画像化に悪影響を及ぼさない任意の基であり得る。置換基の例としては、ハロゲン、エステル基、エーテル、スルホネート基、シロキサン基、ニトロ基、及びリン酸基が挙げられるが、これらに限定されない。エポキシ材料の分子量は、少なくとも５８から１００，０００まで、またはそれより多くすることができる。
【００５５】
有用なエポキシ樹脂には、３，４−エポキシシクロヘキシルメチル−３，４−エポキシシクロヘキサンカルボキシレート、３，４−エポキシ−２−メチルシクロヘキシルメチル−３，４−エポキシ−２−メチルシクロヘキサンカルボキシレート、及びアジピン酸ビス（３，４−エポキシ−６−メチルシクロヘキシルメチル）などのエポキシシクロヘキサンカルボキシレートなどのシクロヘキセンオキシド基を含有するものが含まれる。さらに他の有用なエポキシ樹脂には、多価フェノールをエピクロロヒドリンなどの過剰のクロロヒドリンと反応させることにより得られる多価フェノールのグリシジルエーテルであるグリシジルエーテルモノマーが含まれる［例えば、２，２−ビス−（２，３−エポキシプロポキシフェノール）−プロパンのジグリシジルエーテル］。
【００５６】
多くの市販のエポキシ樹脂が知られており、グリシジルエーテル、例えばビスフェノールＡ−ジグリシジルエーテル（ＤＧＥＢＡ）、ビスフェノールＳとビスフェノールＦのグリシジルエーテル、ブタンジオールジグリシジルエーテル、ビスフェノールＡ拡張グリシジルエーテル、フェノール−ホルムアルデヒドグリシジルエーテル（エポキシノボラック）、及びクレゾール−ホルムアルデヒドグリシジルエーテル（エポキシクレゾールノボラック）、エポキシ化アルケン、例えば１，２−エポキシオクタン、１，２，１３，１４−テトラデカンジエポキシド、１，２，７，８−オクタンジエポキシド、オクタデシレンオキシド、エピクロロヒドリン、スチレンオキシド、ビニルシクロヘキセンオキシシクロヘキセンオキシド、グリシドール、グリシジルメタクリレート、ビスフェノールＡのジグリシジルエーテル（例えば、ＥＰＯＮの商標で入手可能なもの、例えばＳｈｅｌｌ  Ｃｈｅｍｉｃａｌ  Ｃｏ．のＥｐｏｎ（商標）８１２、ＭｏｍｅｎｔｉｖｅのＥｐｏｎ（商標）８２８、Ｅｐｏｎ（商標）８２５、Ｅｐｏｎ（商標）１００４、及びＥｐｏｎ（商標）１０１０、Ｅｌｅｃｔｒｏｎ  Ｍｉｃｒｏｓｃｏｐｙ  ＳｅｒｖｉｃｅｓのＥＭｂｅｄ（商標）８１２、ＰＥＬＣＯのＥｐｏｎａｔｅ  １２（商標）、ＤＯＷ  Ｃｈｅｍｉｃａｌ  Ｃｏ．のＤＥＲ−３３１、ＤＥＲ−３３２、及びＤＥＲ−３３４樹脂）、ビニルシクロヘキセンジオキシド（例えば、ＰｏｌｙｓｃｉｅｎｃｅのＥＲＬ−４２０６樹脂）、３，４−エポキシシクロヘキシルメチル−３，４−エポキシシクロヘキセンカルボキシレート（例えば、ＤＯＷ  Ｃｈｅｍｉｃａｌ  Ｃｏｒｐ．のＥＲＬ−４２２１、ＣＹＲＡＣＵＲＥ（商標）６１１０、またはＣＹＲＡＣＵＲＥ（商標）６１０５モノマー）、３，４−エポキシ−６−メチルシクロヘキシル−メチル−３，４−エポキシ−６−メチル−シクロヘキセンカルボキシレート（例えば、Ｐｆａｌｔｚ  ａｎｄ  Ｂａｕｅｒから）、アジピン酸ビス（３，４−エポキシ−６−メチルシクロヘキシルメチル）、ビス（２，３−エポキシ−シクロペンチル）エーテル、ポリプロピレングリコールで修飾された脂肪族エポキシ、ジペンテンジオキシド、エポキシ化ポリブタジエン（例えば、ＦＭＣ  Ｃｏｒｐ．のＯｘｉｒｏｎ２００１樹脂）、エポキシ官能基を含有するシリコーン樹脂、難燃性エポキシ樹脂（例えば、ＤＯＷ  Ｃｈｅｍｉｃａｌ  Ｃｏ．から入手可能なＤＥＲ−５８０樹脂、臭素化ビスフェノール型エポキシ樹脂）、フェノールホルムアルデヒドノボラックの１，４−ブタンジオールジグリシジルエーテル（例えば、ＤＯＷ  Ｃｈｅｍｉｃａｌ  Ｃｏ．のＤＥＮ−４３１及びＤＥＮ−４３８樹脂）、レゾルシノールジグリシジルエーテル、アジピン酸ビス（３，４−エポキシシクロヘキシル）（例えば、Ｄｏｗ  Ｃｏｒｎｉｎｇ  Ｃｏｒｐ．のＣＹＲＡＣＵＲＥ（商標）樹脂）、２−（３，４−エポキシシクロヘキシル−５，５−スピロ−３，４−エポキシ）シクロヘキサン−メタ−ジオキサン、ビニルシクロヘキセン一酸化物、１，２−エポキシヘキサデカン（例えば、Ｄｏｗ  Ｃｏｒｎｉｎｇ  Ｃｏｒｐ．のＣＹＲＡＣＵＲＥ（商標）樹脂）、ＨＥＬＯＸＹ（商標）  Ｍｏｄｉｆｉｅｒ  ７やＨＥＬＯＸＹ（商標���Ｍｏｄｉｆｉｅｒ  ８（Ｍｏｍｅｎｔｉｖｅから）などのアルキルグリシジルエーテル、ブチルグリシジルエーテル（例えば、ＭｏｍｅｎｔｉｖｅのＨＥＬＯＸＹ（商標）Ｍｏｄｉｆｉｅｒ  ６１）、クレシルグリシジルエーテル（例えば、ＭｏｍｅｎｔｉｖｅのＨＥＬＯＸＹ（商標）Ｍｏｄｉｆｉｅｒ  ６２）、ｐ−ｔｅｒｔブチルフェニルグリシジルエーテル（例えば、ＭｏｍｅｎｔｉｖｅのＨＥＬＯＸＹ（商標）Ｍｏｄｉｆｉｅｒ  ６５）、多官能性グリシジルエーテル、例えば１，４−ブタンジオールのジグリシジルエーテル（例えば、ＭｏｍｅｎｔｉｖｅのＨＥＬＯＸＹ（商標）Ｍｏｄｉｆｉｅｒ  ６７）、ネオペンチルグリコールのジグリシジルエーテル（例えば、ＭｏｍｅｎｔｉｖｅのＨＥＬＯＸＹ（商標）Ｍｏｄｉｆｉｅｒ  ６８）、シクロヘキサンジメタノールのジグリシジルエーテル（例えば、ＭｏｍｅｎｔｉｖｅのＨＥＬＯＸＹ（商標）Ｍｏｄｉｆｉｅｒ  １０７）、トリメチロールエタントリグリシジルエーテル（例えば、ＭｏｍｅｎｔｉｖｅのＨＥＬＯＸＹ（商標）Ｍｏｄｉｆｉｅｒ  ４４）、トリメチロールプロパントリグリシジルエーテル（例えば、ＭｏｍｅｎｔｉｖｅのＨＥＬＯＸＹ（商標）Ｍｏｄｉｆｉｅｒ  ４８）、脂肪族ポリオールのポリグリシジルエーテル（例えば、ＭｏｍｅｎｔｉｖｅのＨＥＬＯＸＹ（商標）Ｍｏｄｉｆｉｅｒ  ８４）、ポリグリコールジエポキシド（例えば、ＭｏｍｅｎｔｉｖｅのＨＥＬＯＸＹ（商標）Ｍｏｄｉｆｉｅｒ  ３２）、ビスフェノールＦエポキシド（例えば、Ｈｕｎｔｍａｎ  Ａｄｖａｎｃｅｄ  ＭａｔｅｒｉａｌｓのＥＰＮ−１１３８またはＧＹ−２８１樹脂）、及び９，９−ビス＞４−（２，３−エポキシプロポキシ）−フェニルフルオレノン（例えば、ＭｏｍｅｎｔｉｖｅのＥｐｏｎ（商標）１０７９樹脂）を含む。
【００５７】
さらに他のエポキシ樹脂が公知であり、例えば１つ以上のエチレン性不飽和重合性モノマーと共重合されている、グリシドールと反応したアクリル酸エステルから誘導されたコポリマー、例えばグリシジルアクリレートやグリシジルメタクリレートがある。そのようなコポリマーの例は、ポリ（スチレン−ｃｏ−グリシジルメタクリレート）（５０：５０のモル比）、ポリ（メチルメタクリレート−ｃｏ−グリシジルアクリレート）（５０：５０のモル比）、及びポリ（メチルメタクリレート−ｃｏ−エチルアクリレート−ｃｏ−グリシジルメタクリレート）（６２．５：２４：１３．５のモル比）である。他のエポキシ樹脂は、エピクロロヒドリンなどのエピクロロヒドリン、プロピレンオキシド及びスチレンオキシドなどのアルキレンオキシド、ブタジエンオキシドなどのアルケニルオキシド、及びエチルグリシデートなどのグリシジルエステルを含む。他のエポキシ材料には、シクロヘキシルエポキシ基などのエポキシ官能基またはエポキシ基を有するシリコーン、特にシリコーン骨格を有するエポキシ材料が含まれる。そのようなエポキシ樹脂の市販の例には、Ｍｏｍｅｎｔｉｖｅから入手可能なＵＶ  ９３００、ＵＶ  ９３１５、ＵＶ  ９４００、ＵＶ  ９４２５シリコーン材料が含まれる。
【００５８】
ポリマーエポキシ樹脂は、室温での光重合性組成物のカチオン光硬化を実質的に妨害せず、電子顕微鏡による画像化に悪影響を及ぼさない他の官能基を任意に含むことができる。例えば、エポキシ材料はまた、以下により詳細に記載されるように、フリーラジカル重合可能官能基を含み得る。例えば、エポキシ材料は、同じ分子にフリーラジカル重合可能官能基を含むこともできる。したがって、そのようなエポキシ材料は、１つまたは複数のエポキシ基ならびに１つまたは複数のエチレン性不飽和重合可能結合を含むことができる。例えば、多重合可能機能材料は、ジエポキシドまたはポリエポキシドを１当量以上のエチレン性不飽和カルボン酸と反応させることにより得ることができる。そのような反応生成物の例には、ＶＲ−６１０５またはＤＥＲ  ３３２（Ｄｏｗ  Ｃｈｅｍｉｃａｌ  Ｃｏ．から入手可能）と１当量のメタクリル酸との反応生成物が含まれる。１つ以上のエポキシ基とフリーラジカル重合可能な官能基の両方を有する市販の材料には、シクロマーＭ１００またはＭ１０１（日本のダイセル化学から入手可能）などのシクロマー化合物が含まれる。
【００５９】
エポキシ樹脂は、２つ以上の異なるエポキシ材料のブレンドまたは混合物を含むことができる。このようなブレンドの例には、１つ以上の低分子量（２００未満）のエポキシ材料と１つ以上の中間分子量（２００から１０，０００）のエポキシ材料のブレンド、または１つ以上のこのようなエポキシ材料と１つ以上のより高次の分子量（１０，０００超）のエポキシ材料のブレンドなどの２つ以上の分子量分布のエポキシ材料が含まれる。代替的または追加的に、エポキシ樹脂は、脂肪族及び芳香族の性質などの異なる化学的性質、または極性及び非極性の特性などの異なる機能性を有するエポキシ材料のブレンドを含むことができる。他のカチオン重合可能モノマーまたはポリマーをさらにエポキシ樹脂に組み込むことができる。
【００６０】
いくつかの実施形態では、第１の重合可能樹脂は、ビスフェノールＡ−エピクロルヒドリンエポキシ樹脂などのエポキシ樹脂（例えば、水溶性エポキシ樹脂）を含むことができる。
【００６１】
いくつかの実施形態では、第２の重合可能樹脂は、ビスフェノールＡ−エピクロルヒドリンエポキシ樹脂などのエポキシ樹脂（例えば、水溶性エポキシ樹脂）を含むことができる。
【００６２】
特定の実施形態では、第１の重合可能樹脂、第２の重合可能樹脂、またはそれらの組み合わせは、ビスフェノール−Ａ−エピクロルヒドリンエポキシ樹脂（例えば、数平均分子量≦７００を有する）を含むことができる。
【００６３】
いくつかの実施形態では、第２の重合可能樹脂は、２，４，６−トリス（ジメチルアミノメチル）フェノール（ＤＭＰ−３０）、ベンジルジメチルアミン（ＢＤＭＡ）、またはそれらの組み合わせなどの促進剤をさらに含むことができる。
【００６４】
ステップ（ｉｖ）は、そのように作製された生体試料を少なくとも４０℃、例えば４５℃〜８０℃、または５５℃〜７５℃の温度に加熱することを含むことができる。
【００６５】
細胞や組織などの生体試料を画像化する方法も提供される。この方法は、本明細書に記載されている方法を使用して微量分析のために生体試料を作製し、それにより三次元導電性試料ブロックを形成すること、三次元導電性試料ブロックを物理的に切断して、１つ以上の試料切片を取得すること、及び電子顕微鏡による１つ以上の試料切片を画像化することを含むことができる。三次元導電性試料ブロックを物理的に切断することは、例えば、三次元導電性試料ブロックをミクロトームすることを含み得る。電子顕微鏡法は、走査型電子顕微鏡法または透過型電子顕微鏡法を含み得る。特定の実施形態において、電子顕微鏡法は、連続切片走査電子顕微鏡法（ＳＳＳＥＭ）または連続走査透過型電子顕微鏡法（ＳＳＴＥＭ）を含み得る。
【００６６】
さらに提供されているのは、連続ブロック面走査電子顕微鏡（ＳＢＥＭ）の方法である。ＳＢＥＭは、近接しているナノメートルスケールの分解能で「ブロック」の形態及び細胞のアレイの組織における比較的大きな領域を三次元で再構成することを可能にすることにより、組織学及び神経解剖学的研究に対する大きな期待を示している最近の顕微鏡技術である。ＳＢＥＭは、走査型電子顕微鏡に組み込まれた自動ウルトラミクロトームを使用して、組織のブロック面を画像化する。試料は、透過型電子顕微鏡法と同様の方法で、通常は標本を染色してからエポキシ樹脂に包埋することで作製される。固定、保護、体積の均一化の確立に一般的に使用される樹脂は、絶縁材料である。ＳＢＥＭでは、連続するスライスが標的組織から除去されるか、組織の位置が変更されてブロックの焦点深度が変更され、電子ビームが残りのブロック面または新しい焦点深度でスキャンされて、電子後方散乱画像が生成される。ＳＢＥＭは、例えば、星状細胞、ニューロン、及びシナプスの３Ｄ微細構造を研究するのに有用である。
【００６７】
ＳＢＥＭ機器には、後方散乱検出器を備えたＳＥＭ内部に取り付けられた超ミクロトームが含まれている。自動化されたプロセスでは、超ミクロトームが振動するダイヤモンドナイフで組織の超薄切片を取り除き、関心領域が画像化される。このシーケンスは、所望の体積の組織を通過するまで数百回または数千回繰り返される。この方法は、潜在的に、光学顕微鏡で得られるよりも優れた分解能のレベルで、ミクロンから数十ミリメートルの体積の組織の再構成を可能にする。他の変形例では、組織が持ち上げられてビームの焦点が変化し、組織試料の仮想スライスが得られる。
【００６８】
ＳＢＥＭの方法は、本明細書に記載されている方法を使用して微量分析のために生体試料を作製し、それにより三次元導電性試料ブロックを形成すること、三次元導電性試料ブロックをＳＥＭ顕微鏡に配置すること、及び三次元導電性試料ブロックの異なる深さを連続的に画像化することを含むことができる。
【００６９】
いくつかの実施形態では、連続的に画像化する異なる深さは、異なるレベルの焦点を合わせることによって、異なる深さを画像化することを実質的に含むことができる。他の実施形態では、連続的に画像化する異なる深さは、三次元の導電性試料ブロックを物理的に切断することを含み得る。特定の実施形態では、三次元の導電性試料ブロックを物理的に切断することは、ＳＢＥＭチャンバにおけるダイヤモンドナイフを用いた自動化された切断を含むことができる。
【００７０】
また、微量分析用の生体試料の作製に使用する凍結置換溶液も提供される。凍結置換溶液は、凍結置換溶液の総重量に基づいて、０．１重量％〜１０重量％のリチウム塩と；凍結置換溶液の総重量に基づいて、０．５重量％〜５重量％の四酸化オスミウムと；凍結置換溶液の総重量に基づいて、０．５重量％〜８重量％の１つまたは複数のネガティブ染色と、この場合１つまたは複数のネガティブ染色は、ウラン塩、鉛塩、またはそれらの組み合わせから選択される；６０％〜９８．９％のアセトンとを含むことができる。特定の実施形態では、凍結置換溶液は、実質的に無水であり得る（例えば、凍結置換は、凍結置換溶液の総重量に基づいて、１重量％未満、０．５重量％未満、０．２５重量％未満、０．１重量％未満、０．０５重量％、０．０２５重量％未満、または０．０１重量％未満の水を含み得る）。
【００７１】
リチウム塩は、２０℃で少なくとも１０ｇ／１００ｍＬの水への溶解度を示すことができる。リチウム塩は、例えば、トリフルオロメタンスルホン酸リチウム、炭酸リチウム、水酸化リチウム、塩化リチウム、臭化リチウム、クエン酸リチウム、硝酸リチウム、安息香酸リチウム、ギ酸リチウム、及びそれらの組み合わせを含み得る。特定の実施形態では、リチウム塩は、トリフルオロメタンスルホン酸リチウムを含むことができる。いくつかの実施形態では、リチウム塩は、凍結置換溶液の総重量に基づいて、凍結置換溶液の０．５重量％〜４重量％、または２重量％〜３重量％を構成することができる。
【００７２】
いくつかの実施形態では、四酸化オスミウムは、凍結置換溶液の２重量％〜３重量％を構成することができる。
【００７３】
いくつかの実施形態では、１つまたは複数のネガティブ染色は、酢酸ウラニルなどのウラン塩を含む。いくつかの実施形態では、１つまたは複数のネガティブ染色は、クエン酸鉛などの鉛塩を含む。いくつかの実施形態では、ネガティブ染色は、凍結置換溶液の２重量％〜６重量％を構成することができる。特定の実施形態では、凍結置換溶液は、凍結置換溶液の総重量に基づいて、酢酸ウラニルの３重量％〜５重量％、クエン酸鉛の０．１重量％〜１重量％を構成することができる。
【００７４】
いくつかの実施形態では、凍結置換溶液は、タンニン酸などの媒染剤をさらに含むことができる。媒染剤は、凍結置換溶液の総重量に基づいて、凍結置換溶液の０．０１重量％〜１重量％を構成することができる。
【００７５】
いくつかの場合において、凍結置換溶液は、凍結置換溶液の総重量に基づいて、０．１重量％〜２重量％のｐ−フェニレンジアミンなどのｐ−フェニレンジアミンをさらに含むことができる。
【００７６】
いくつかの実施形態では、凍結置換溶液は、凍結置換溶液の総重量に基づいて、０．５重量％〜６重量％のランタン塩（例えば、硝酸ランタン）などのランタン塩（例えば、硝酸ランタン）をさらに含むことができる。
【００７７】
非限定的な例示として、本開示の特定の実施形態の例を以下に示す。
【実施例】
【００７８】
実施例１：有機物の導電性固定
本実施例は、生体試料を含む有機材料の導電性固定のための組成物及び方法を模索するものである。以下で論じるように、これらの組成物及び方法は、電子顕微鏡内での電子ビームと試料の相互作用によって引き起こされる帯電及び試料の損傷の問題に対処することができる。
【００７９】
材料及び方法
動物に麻酔をかけ、ハンクスの平衡塩類溶液（ＨＢＳＳ）で、その後８％ＰＦＡ水性原液からＨＢＳＳで希釈した４％パラホルムアルデヒド（ｖ／ｖ；ＰＦＡ）で経心臓的に灌流した。動物の脊髄が露出した。動物はその後、氷上で１時間、４％ＰＦＡで固定された。脊髄を取り出し、氷上で１時間、改変カルノフスキー固定液（ＨＢＳＳで希釈した２．５％グルタルアルデヒド及び２％ＰＦＡ）に浸した。次に、脊髄を、２％の四酸化オスミウム、４％の酢酸ウラニル、０．４％のクエン酸鉛、０．１％のタンニン酸、１％のｐ−フェニレンジアミン、３％の乾燥した硝酸ランタン（乾燥した硝酸ランタンは、緊密・空隙の接合部の差次的な一括染色をもたらす）、無水乾燥アセトンで希釈した３％乾燥トリフルオロメタンスルホン酸リチウムを含むろ過した固定液／導電性凍結置換溶液に浸した。次に、試料を、ドライアイス（−７８．５℃）と共に、クーラーにあるこの溶液の中で一晩インキュベートした。
【００８０】
翌朝、試料をクーラーから取り出し、−２０℃で４時間インキュベートした。ろ過された固定液／導電性凍結置換溶液は、その後、新鮮なろ過された固定液／導電性凍結置換溶液と交換され、脊髄を４℃で一晩インキュベートした。ろ過された固定液／導電性凍結置換溶液は、その後、新鮮なろ過された固定液／導電性凍結置換溶液ともう一度交換され、脊髄を４時間ドラフトの内部で室温（ＲＴ）にてインキュベートした。
【００８１】
インキュベーション後、脊髄を絶対乾燥アセトンで２回すすいだ（各すすぎ５分、室温）。次いで、脊髄を絶対乾燥アセトンで４時間すすいだ（各すすぎ１０分、室温）。
【００８２】
順次アセトンでリンスした後、ＲＴで１０分間、Ｅｍｂｅｄ  ８１２樹脂と絶対乾燥アセトンの混合物に脊髄を浸した。次に、脊髄をＲＴで１０分間１００％Ｅｍｂｅｄ  ８１２樹脂に浸した。次に、Ｅｍｂｅｄ  ８１２樹脂を２回交換し、試料を交換ごとにＲＴで１０分間インキュベートした。次に、試料の脊髄を室温で２４時間インキュベートして、Ｅｍｂｅｄ  ８１２樹脂を脊髄に浸透させた。
【００８３】
脊髄を、ＤＭＰ−３０と共にＥｍｂｅｄ  ８１２樹脂で満たされた平らな包埋用の型に移した。次に、型をコクーンボックスの中に入れ、６０℃の乾燥器に移して３６〜４８時間入れて、樹脂を重合させた。
【００８４】
Ｅｍｂｅｄ  ８１２樹脂の重合に続いて、脊髄組織を含むＥｍｂｅｄ  ８１２樹脂ブロックは、標準的なウルトラミクロトーム／透過型または走査型電子顕微鏡（可変圧力、電界放射）、ＡＴＵＭｔｏｍｅ／走査型電子顕微鏡、Ｇａｔａｎ３Ｖｉｅｗ／走査型電子顕微鏡、または集束イオンビーム走査型電子顕微鏡を使用して、直面され、また連続的に厚く（１２０ｎｍ〜１ｕｍ）または薄く（２０ｎｍ〜５０ｎｍ）切断／画像化された。
【００８５】
結果と考察
図３Ａ〜図３Ｂにて見て取れるように、完全乾燥アセトンで希釈させた２％四酸化オスミウム／４％酢酸ウラニル／０．４％クエン酸鉛／０．１％タンニン酸／１％ｐ−フェニレンジアミン／３％乾燥硝酸ランタン／３％乾燥トリフルオロメタンスルホン酸リチウムを含むろ過された固定液／導電性凍結置換溶液が、脊髄に浸透して、脊髄を導電性にした。図３Ａは、ろ過された固定液／導電性凍結置換溶液で浸透されていない脊髄の断面図を示している。明るく白い境界線（白い矢印で示されている）で示されている帯電に留意されたい。また、画像の焦点が合っていないように見え、コントラストがないことに留意されたい。図３Ａの黒い矢印は、ギャップ結合浸透性で固定可能な極性神経管トレーサーＡｌｅｘａＦｌｕｏｒ（登録商標）５９４ビオシチンで逆行性標識された脊髄の運動ニューロンを示している。帯電により、図３Ｂ（白い矢印）に示すように、脊髄の運動ニューロンの体細胞内にある高電子密度のＡｌｅｘａＦｌｕｏｒ（登録商標）５９４ビオシチンの標識化、さらに核と核小体の独特な特徴が見えなくなる。さらに、図３Ｂに示すように、Ｍａｕｔｈｎｅｒの軸索に関連する有髄白質とミエリンがはっきりと見える。図３Ｂに見られる脊髄の外側の境界に沿って、脊髄から発散するフィラメント状の高電子密度の結晶突起が観察され得ることに留意されたい。
【００８６】
広帯域誘電分光法（ＢＤＳ）を使用して、ろ過された固定液／導電性凍結置換溶液に浸透したエポキシ包埋脊髄組織の誘電特性を測定した。
【００８７】
図４に示すように、ＢＤＳは、ろ過された固定液／導電性凍結置換溶液が浸透したエポキシ包埋脊髄組織が導電性であることを示している。
【００８８】
導電性は、帯電の欠如、画像の取得と画像の質の向上、及び連続画像の位置合わせと相関している。
【００８９】
図５は、５０ｎｍでの６１０９の途切れがない連続画像のデータセットを示している。文献によると、ほとんどの画像データセットには、５０ｎｍで３００以下の途切れのない連続画像が含まれている。
【００９０】
１％〜５％の乾燥トリフルオロメタンスルホン酸リチウムの濃度が評価された。これらの実験は、固定液／導電性凍結置換溶液中の３％乾燥トリフルオロメタンスルホン酸リチウムの濃度が優れた画像化をもたらすことを示唆している。３％を超える濃度の乾燥したトリフルオロメタンスルホン酸リチウムは、高濃度で完全に脊髄を囲む脊髄から発する大きな糸状の電子密度の高い結晶突起を含むリターンの減少をもたらすように見える。
【００９１】
これにより、一部の試料が使用できなくなる可能性がある。他のリチウム塩（例えば、炭酸リチウム、水酸化リチウム、塩化リチウム）も、様々な結果が評価された。
【００９２】
トリフルオロメタンスルホン酸リチウムは、細胞及び組織試料を導電性にし、電子ビーム下で非常に安定させる。非弾性散乱電子（エネルギー損失分光、ＥＥＬＳ）、Ｘ線、及びエネルギー分散型Ｘ線分光法（ＥＤＳ）を使用した場合の試料の安定性は非常に重要である。強力な分析電子顕微鏡法は、リチウム塩、ＥＥＬＳ及びＥＤＳを使用して、初めて細胞及び組織のナノスケールの成分を研究するのに使用することができ、そのため生命科学における研究の新しい軌跡を有効なものにし得る。
【００９３】
四酸化オスミウム、酢酸ウラニル、クエン酸鉛、及び乾燥硝酸ランタンは、強化された画像のコントラスト、膜、及び緊密・空隙の接合部の差次的なｅｎ  ｂｌｏｃ染色をもたらす。ｐ−フェニレンジアミンは、還元されないいずれかの利用可能な四酸化オスミウムを還元する（そのため、組織はスーパーブラックである）。タンニン酸及び乾燥リチウム塩（例えば、トリフルオロメタンスルホン酸リチウム）は、組織を導電性にする。絶対乾燥アセトンにより、氷の結晶の形成を回避し、周囲温度の細胞と組織の固定及び脱水のアーチファクトの有害な影響を避けるのに十分低い温度での凍結置換ワークフローが可能になる。電子顕微鏡に関する化学物質とワークフローのこの組み合わせは、生命科学の研究者のニーズを、（１）固定、凍結、染色、及び標識化によって引き起こされるアーチファクトの減少／除去、（２）三次元画像の収集と画像のセグメンテーションと処理の改善（図６を参照）、及び（３）研究者が電子顕微鏡の能力を十分に活用して新しい軌道を提供できるようにすることにより満たすのを補助する。
【００９４】
添付の特許請求の範囲のデバイス、システム、及び方法は、特許請求の範囲のいくつかの態様の例示として意図される、本明細書で説明される特定のデバイス、システム、及び方法により範囲を限定されない。機能的に同等のいずれのデバイス、システム、及び方法も、特許請求の範囲に含まれるものとする。本明細書に示され記載されたものに加えて、デバイス、システム、及び方法の様々な改変形態が、添付の特許請求の範囲に含まれることが意図される。さらに、本明細書に開示される特定の代表的なデバイス、システム、及び方法ステップのみが具体的に説明されるが、デバイス、システム、及び方法ステップの他の組み合わせはまた、具体的に列挙されていなくても、添付の特許請求の範囲にあることが意図される。したがって、ステップ、要素、成分、または構成要素の組み合わせは、本明細書で明示的に言及される場合があるが、明示的に述べられていなくても、ステップ、要素、成分、及び構成要素の他の組み合わせが含まれる。
【００９５】
本明細書で使用される「含む（ｃｏｍｐｒｉｓｉｎｇ）」という用語及びその変形は、「含む（ｉｎｃｌｕｄｉｎｇ）」という用語及びその変形と同義に用いられ、限定されていない、非限定的な用語である。「含む（ｃｏｍｐｒｉｓｉｎｇ）」及び「含む（ｉｎｃｌｕｄｉｎｇ）」という用語は、様々な実施形態を説明するために本明細書で使用されてきたが、「本質的にからなる」及び「からなる」という用語は、本発明のより具体的な実施形態を提供するために「含む（ｃｏｍｐｒｉｓｉｎｇ）」及び「含む（ｉｎｃｌｕｄｉｎｇ）」の代わりに使用している場合があり、また開示されている。特に明記されていない限り、本明細書及び請求項で使用される形状、寸法などを表すすべての数値は、まさに少なくとも理解されるべきであり、均等論の適用を請求項の範囲に限定しようとするものではなく、有効桁数と通常の丸めのアプローチを考慮して解釈されることが理解されるべきである。
【００９６】
別途定義されない限り、本明細書で使用されるすべての技術用語及び科学用語は、開示されている本発明が属する当業者が一般に理解する意味と同一の意味を有する。本明細書において引用される出版物及び引用される資料は、参照により具体的に組み込まれる。
【図１】
2021510418.tif 000003
【図２】
2021510418.tif 000004
【図３Ａ】
2021510418.tif 000005
【図３Ｂ】
2021510418.tif 000006
【図４】
2021510418.tif 000007
【図５】
2021510418.tif 000008
【図６】
2021510418.tif 000009
【国際調査報告】
2021510418.tif 000010
2021510418.tif 000011
2021510418.tif 000012